"少なくとも1種類の第1の重合性化合物と、少なくとも1種類の第2の重合性化合物とを含む重合性混合物であって、第1の重合性化合物は、第2の重合性化合物の重合を開始および/または加速する重合性混合物。第1の重合性化合物は、1個以上の炭素環式基またはヘテロ環式基と、1個以上の重合性基とを含有する環系を含有し、該基は、直接またはスペーサー基を介して環系に連結されており、第2の重合性化合物は、1個以上の炭素環式基またはヘテロ環式基と、1個以上の重合性基とを含有する第1の重合性化合物と異なる環系を含有し、該基は、直接またはスペーサー基を介して環系に連結されていることを特徴とする請求項1に記載の重合性混合物。第1の重合性化合物は、式A、B、CおよびDから成る群より選択される2価基を含有することを特徴とする請求項1または2に記載の重合性混合物。式中、個々の基は以下の意味を有する:Lは、それぞれの出現において同一または異なって、F、Cl、CN、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシを表し、rは、0、1、2、3または4を表し、sは、0、1、2または3を表し、tは、0、1または2を表す。第1の重合性化合物は、以下の式から成る群より選択されることを特徴とする請求項1~3のいずれか1項に記載の重合性混合物。式中、L、r、sおよびtは、請求項2において示される意味を有し、Pは、それぞれの出現において同一または異なって、重合性基を表し、Spは、それぞれの出現において同一または異なって、スペーサー基または単結合を表し、RおよびRaは、それぞれ互いに独立に、P-Sp-、H、F、Cl、Br、I、-CN、-NO2、-NCO、-NCS、-OCN、-SCN、SF5、直鎖状または分岐状で1~25個のC原子を有するアルキルただし加えて、1個以上の隣接していないCH2基は、それぞれ互いに独立に、Oおよび/またはS原子が互いに直接連結しないようにして、アリーレン、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよい。、または、好ましくは、2~25個のC原子を有するアリールまたはヘテロアリール該基は、また、2個以上の縮合環を含有していてもよく、該基は、L’で一置換または多置換されていてもよい。を表し、ただし、式1Cおよび1Dにおいて基RおよびRaの少なくとも一方は、P-Sp-を表し、L’は、それぞれの出現において同一または異なって、P-Sp-、H、OH、CH2OH、ハロゲン、SF5、NO2、炭素基または炭化水素基を表し、R0、R00は、それぞれ互いに独立に、それぞれの出現において同一または異なって、H、または、1~12個のC原子を有するアルキルを表す。第2の重合性化合物は、以下の式から成る群より選択されることを特徴とする請求項1~4のいずれか1項に記載の重合性混合物。式中、P、Sp、R、Lおよびrは、請求項4において示される意味を有し、Z1は、-O-、-CO-、-CO-O-、-O-CO-、-CRyRz-または-CF2CF2-を表し、RyおよびRzは、それぞれ互いに独立に、H、F、CH3またはCF3を表し、Z2およびZ3は、それぞれ互いに独立に、-CO-O-、-O-CO-、-CH2O-、-OCH2-、-CF2O-、-OCF2-または-CH2n-ただし、nは、2、3または4である。を表し、L’およびLは、それぞれ互いに独立に、H、FまたはClを表し、およびxは、0または1を表す。請求項1~5のいずれか1項に記載の重合性混合物を含むLC媒体。-請求項1~5のいずれか1項に記載の重合性混合物を含む重合性成分Aと、および-1種類以上の低分子量化合物を含む液晶成分Bとを含む請求項6に記載のLC媒体。請求項1~5のいずれか1項に記載の重合性混合物と、メソゲン、液晶および/または重合性でも構わない1種類以上の追加の化合物とを重合して得ることのできるポリマーを含むLC媒体。式CYおよび/またはPYの1種類以上の化合物を含むことを特徴とする請求項6~8のいずれか1項に記載の使用。式中、個々の基は、以下の意味を有する:aは、1または2を表し、bは、0または1を表し、R1およびR2は、それぞれ互いに独立に、1~12個のC原子を有するアルキルただし加えて、1個または2個の隣接していないCH2基は、O原子が互いに直接連結しないようにして、-O-、-CH=CH-、-CO-、-O-CO-または-CO-O-で置き換えられていてもよい。を表し、Zxは、-CH=CH-、-CH2O-、-OCH2-、-CF2O-、-OCF2-、-O-CH2-、-CH2CH2-または単結合、好ましくは、単結合を表し、L1~4は、それぞれ互いに独立に、F、Cl、OCF3、CF3、CH3、CH2F、CHF2を表す。以下の式の1種類以上の化合物を含むことを特徴とする請求項6~9のいずれか1項に記載のLC媒体。式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-COO-、-OCO-、-C2F4-、-CF=CF-または単結合を表す。PSまたはPSAタイプのLCディスプレイにおける、請求項1~10のいずれか1項に記載の重合性混合物またはLC媒体の使用。請求項1~10のいずれか1項に記載の重合性混合物またはLC媒体を含有するLCディスプレイ。LCディスプレイは、2枚の基板および2個の電極ただし、少なくとも一方の基板は光に対して透明であり、少なくとも一方の基板は1個または2個の電極を有する。と、基板間に配置され、重合された成分および低分子量成分を含むLC媒体層ただし、重合された成分は、請求項1~5のいずれか1項に記載の重合性混合物を、LCセルの基板間においてLC媒体中で、好ましくは、電極に電圧を印加して重合することで得ることができる。とを有するLCセルを含むことを特徴とする請求項11または12に記載のLCディスプレイの使用。PSA-VA、PSA-OCB、PSA-正のVA、PSA-IPS、PSA-FFSまたはPSA-TNディスプレイであることを特徴とする請求項11~13のいずれか1項に記載のLCディスプレイの使用。PSまたはPSAタイプのLCディスプレイを製造する方法であって、請求項6~10のいずれか一項に記載のLC媒体を、2枚の基板および2個の電極を有するLCセルただし、少なくとも一方の基板は光に対して透明であり、少なくとも一方の基板は1個または2個の電極を有する。中に導入し、好ましくは、電極に電圧を印加して重合性混合物を重合する方法。第1の重合性化合物が第2の重合性化合物に対して重合開始剤として働く、本発明による重合性混合物を使用することにより、従来の光開始剤を完全に省くことが可能となるが、一方で、遅いか不完全な重合などの上記の不具合を同時に避けることができる。加えて、従来の重合開始剤の分解反応の際に通常発生し、LC媒体を汚染することがあるフラグメントの発生が回避される。加えて、本発明による重合性混合物はLC媒体中において高い溶解性を有し、LC媒体が高いLTS値を有することができ、ディスプレイ中において結晶化する傾向が比較的低くなる。しかしながら、これらの結果は、これまでのところ、先行技術に記載されておらず、先行技術から明らかでもない。よって、本発明は、少なくとも1種類の第1の重合性化合物と、少なくとも1種類の第2の重合性化合物とを含む重合性混合物であって、第1の重合性化合物は、第2の重合性化合物の重合を開始および/または加速することを特徴とする重合性混合物に関する。本発明は、更に、上および下に記載される通りの本発明による重合性混合物を含むLC媒体に関する。本発明は、更に、PSまたはPSApolymersustainedalignment:ポリマー維持配向タイプのLCディスプレイにおける、本発明による重合性混合物およびLC媒体の使用に関する。本発明は、更に、本発明による重合性混合物と、メソゲン、液晶および/または重合性でも構わない1種類以上の追加の化合物とを含むLC媒体に関する。本発明は、更に、本発明による重合性混合物と、メソゲン、液晶および/または重合性でも構わない1種類以上の追加の化合物とを重合して得ることのできるポリマーを含むLC媒体に関する。本発明は、更に、-本発明による重合性混合物を含む重合性成分Aと、および-上および下に記載される通りの1種類以上、好ましくは2種類以上の低分子量モノマー性および非重合性化合物を含み、下ではLCホスト混合物とも呼ぶ液晶成分Bとを含むLC媒体に関する。本発明は、更に、上および下で記載される通りのLC媒体を調製する方法であって、1種類以上の低分子量液晶化合物、または、上および下に記載される通りのLCホスト混合物を、本発明による重合性混合物と、および、任意成分として更なる添加剤および/または液晶化合物と混合する方法に関する。本発明は、更に、好ましくは、電界または磁界を印加しながらPSAディスプレイ内で本発明による重合性混合物を、その場で重合することによってLC媒体中にチルト角を生成するための、PSおよびPSAディスプレイにおける本発明によるLC媒体の使用、特に、LC媒体を含有するPSおよびPSAディスプレイにおける使用に関する。本発明は、更に、本発明による重合性混合物または本発明によるLC媒体を含有するLCディスプレイ、特に、PSまたはPSAディスプレイ、特に好ましくは、PSA-VA、PSA-OCB、PSA-IPS、PSA-FFS、PSA-正のVAまたはPSA-TNディスプレイに関する。本発明は、更に、2枚の基板および2個の電極ただし、少なくとも一方の基板は光に対して透明であり、少なくとも一方の基板は1個または2個の電極を有する。と、基板間に配置され、重合された成分および低分子量成分を含むLC媒体層ただし、重合された成分は、本発明による重合性混合物を、LCセルの基板間においてLC媒体中で、好ましくは、電極に電圧を印加して重合することで得ることができる。とを有するLCセルを含有するPSまたはPSAタイプのLCディスプレイに関する。本発明は、更に、上および下で記載される通りのLCディスプレイの製造方法であって、上および下で記載される通りの1種類以上の低分子量液晶化合物またはLCホスト混合物と、本発明による重合性混合物とを含むLC媒体を、上および下で記載される通りの2枚の基板および2個の電極を有するLCセル内に導入し、好ましくは、電極に電圧を印加して重合性混合物を重合する方法に関する。本発明によるPSおよびPSAディスプレイは、LCセルを形成する基板の一方または両方に適用されており、好ましくは、透明層の形で2個の電極を有する。それぞれの場合において、例えば、本発明によるPSA-VA、PSA-OCBまたはPSA-TNディスプレイにおいての通り、1個の電極が2枚の基板のそれぞれに適用されているか、両方の電極が2枚の基板の一方のみに適用されているかのいずれかであり、一方、例えば、本発明によるPSA-IPS、PSA-正のVAまたはPSA-FFSディスプレイにおいての通り、他の基板は電極を有していない。以下の意味を上および下で適用する。用語チルトおよびチルト角は、LCディスプレイ本明細書において、好ましくは、PSまたはPSAディスプレイにおいてLC媒体のLC分子のセル表面に対してチルトした配向に関する。本明細書において、チルト角は、LC分子の分子長軸LCダイレクタと、LCセルを形成する平坦で平行な外板の表面との間の平均角90°未満を表す。本明細書においては、低い値のチルト角即ち、角度90°から大きく外れているは、大きいチルトに対応する。チルト角を測定する適切な方法は、例に与えられている。他に示さない限り、上および下で開示される角度の値は、この測定方法に関する。用語メソゲン基は当業者には既知であり文献に記載されており、それの引力および斥力的相互作用の異方性により、低分子量または高分子物質中で液晶LC:liquid-crystal相の発生に本質的に寄与する基を表す。メソゲン基を含有する化合物メソゲン化合物は、それ自身では必ずしもLC相を有する必要はない。また、他の化合物と混合後および/または重合後のみに、メソゲン化合物がLC相挙動を示すことも可能である。典型的なメソゲン基は、例えば、剛直な棒状または円盤状の形状の単位である。メソゲンまたはLC化合物に関して使用される用語および定義の概説が、PureAppl.Chem.73巻5号、888頁2001年およびC.Tschierske、G.Pelzl、S.Diele、Angew.Chem.2004年、116巻、6340~6368頁において与えられている。用語スペーサー基は、上および下でSpとも呼ばれ、当業者には既知であり文献に記載されており、例えば、PureAppl.Chem.73巻5号、888頁2001年およびC.Tschierske、G.Pelzl、S.Diele、Angew.Chem.2004年、116巻、6340~6368頁を参照。他に示さない限り、用語スペーサー基またはスペーサーは、上および下において、重合性メソゲン化合物中でメソゲン基および重合性基1個または数個を互いに連結している柔軟な基を表す。用語反応性メソゲンまたはRMreactivemesogenは、メソゲン基および重合に適切な1個以上の官能基重合性基または基Pとも呼ばれるを含有する化合物を表す。用語低分子量化合物および非重合性化合物は、通常、モノマー性で、当業者に既知の通常の条件下、特にRMの重合のために使用される条件下において重合に適した官能基を含有しない化合物を表す。ハロゲンは、F、Cl、BrまたはIを表す。第1の重合性化合物は、好ましくは、1個以上の炭素環式基またはヘテロ環式基と、1個以上の重合性基それらは、スペーサー基を介するか、直接即ち、スペーサー基を介さずにのいずれかで環系に連結されている。とを含有する環系を含有する。第2の重合性化合物は、好ましくは、1個以上の炭素環式基またはヘテロ環式基と、1個以上の重合性基それらは、スペーサー基を介するか、直接即ち、スペーサー基を介さずにのいずれかで環系に連結されている。とを含有する環系それは、第1の重合性化合物と異なる。を含有する。第1および第2の重合性化合物において、環系における個々の環は、直接または架橋基を介して互いに連結されていてもよく、または、互いに縮合されていてもよい。環系は、好ましくは、6~30個のC原子を含有する。第1の重合性化合物は、特に好ましくは、式A、B、CおよびDから成る群より選択される2価基を含有する。式中、個々の基は以下の意味を有する:Lは、それぞれの出現において同一または異なって、F、Cl、CN、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシを表し、rは、0、1、2、3または4を表し、sは、0、1、2または3を表し、tは、0、1または2を表す。更に、式A、B、CまたはDの基に加え、第1の重合性化合物は、好ましくは、スペーサー基を介するか、直接即ち、スペーサー基を介さずにのいずれかで、式A、B、CまたはDの2価基に連結されている重合性基を、1個以上、好ましくは、2個または2個より多く含有する。本発明は、更に、少なくとも1種類の第1の重合性化合物と、少なくとも1種類の第2の重合性化合物とを含む重合性混合物ただし、第1の重合性化合物は、上および下に記載される通りの式A、B、CおよびDから成る群より選択される基を含有する。に関する。第1および第2の重合性化化合物中に存在する重合性基は、好ましくは、同一である。第1および第2の重合性化化合物中に存在する重合性基は、好ましくは、ビニルオキシ、アクリレート、メタクリレート、フルオロアクリレート、クロロアクリレート、オキセタンおよびエポキシド基から成る群より選択される。第1の重合性化合物は別として、本発明による重合性混合物は、好ましくは、重合開始剤を含まない即ち、第1および/または第2の重合性化合物の重合のための追加の重合開始剤を含まない。第1の重合性化合物は、好ましくは、以下の式から成る群より選択される。式中、L、r、sおよびtは、式Aで示される意味を有し、Pは、それぞれの出現において同一または異なって、重合性基を表し、Spは、それぞれの出現において同一または異なって、スペーサー基または単結合を表し、RおよびRaは、それぞれ互いに独立に、P-Sp-、H、F、Cl、Br、I、-CN、-NO2、-NCO、-NCS、-OCN、-SCN、SF5、直鎖状または分岐状で1~25個のC原子を有するアルキルただし加えて、1個以上の隣接していないCH2基は、それぞれ互いに独立に、Oおよび/またはS原子が互いに直接連結しないようにして、アリーレン、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよい。、または、好ましくは、2~25個のC原子を有するアリールまたはヘテロアリール該基は、また、2個以上の縮合環を含有していてもよく、該基は、L’で一置換または多置換されていてもよい。を表し、ただし、式1Cおよび1Dにおいて基RおよびRaの少なくとも一方は、P-Sp-を表し、L’は、それぞれの出現において同一または異なって、P-Sp-、H、OH、CH2OH、ハロゲン、SF5、NO2、炭素基または炭化水素基を表し、R0、R00は、それぞれ互いに独立に、それぞれの出現において同一または異なって、H、または、1~12個のC原子を有するアルキルを表す。RがP-Sp-を表す式1Aおよび1Bの化合物が、特に好ましい。基RおよびRaの両方がP-Sp-を表す式1Cおよび1Dの化合物が、更に好ましい。第2の重合性化合物は、好ましくは、以下の式から成る群より選択される。式中、P、Sp、R、Lおよびrは、式1Aに示される意味を有し、Z1は、-O-、-CO-、-CO-O-、-O-CO-、-CRyRz-または-CF2CF2-を表し、RyおよびRzは、それぞれ互いに独立に、H、F、CH3またはCF3を表し、Z2およびZ3は、それぞれ互いに独立に、-CO-O-、-O-CO-、-CH2O-、-OCH2-、-CF2O-、-OCF2-または-CH2n-ただし、nは、2、3または4である。を表し、L’およびLは、それぞれ互いに独立に、H、FまたはClを表し、およびxは、0または1を表す。重合性基Pは、例えば、フリーラジカルまたはイオン連鎖重合、重付加または重縮合などの重合反応、または、高分子類似反応、例えば、主鎖上への付加または縮合に適切な基である。連鎖重合のための基、特に、C=C二重結合または-C≡C-三重結合を含有するもの、および、例えば、オキセタンまたはエポキシド基などの開環重合に適切な基が特に好ましい。好ましい基Pは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは、上に定義される通りでP-Sp-とは異なる1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pは、CH2=CW1-CO-O-、CH2=CW1-CO-、CH2=CW2-O-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pは、CH2=CW1-CO-O-、特には、CH2=CH-CO-O-、CH2=CCH3-CO-O-およびCH2=CF-CO-O-、更には、CH2=CH-O-、CH2=CH2CH-O-CO-、CH2=CH2CH-O-、から成る群より選択される。更に非常に特に好ましい基Pは、ビニルオキシ、アクリレート、メタクリレート、フルオロアクリレート、クロロアクリレート、オキセタンおよびエポキシド基から成る群より選択され、特に好ましくは、アクリレートまたはメタクリレート基を表す。好ましいスペーサー基Spは、基P-Sp-が式P-Sp-X-と一致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、それぞれ互いに独立に、Oおよび/またはS原子が互いに直接連結しないようにして、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。X’は、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数、q1は1~3の整数、および、R00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。本発明の更に好ましい実施形態において、Pは、2個以上の重合性基を含有する基多官能重合性基を表す。このタイプの適切な基、それらを含有する重合性化合物およびそれらの調製は、例えば、米国特許第7,060,200号明細書または米国特許出願公開第2006/0172090号公報に記載されている。以下の式より選択される多官能重合性基が特に好ましい。式中、alkylは、単結合、または、直鎖状または分岐状で1~12個のC原子を有するアルキレンを表し、ただし、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、ClまたはCNで置き換えられていてもよく、ただし、R00およびR000は上で示される意味を有し、aaおよびbbは、それぞれ互いに独立に、0、1、2、3、4、5または6を表し、Xは、X’に示される意味の1つを有し、およびP1~5は、それぞれ互いに独立に、Pに示される意味の1つを有する。式1A~1Dおよび2A~2Eおよびそれらのサブ式においてP-Sp-と異なる基RまたはRaは、好ましくは、直鎖状または分岐状で1~25個のC原子を有するアルキルより選択され、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。式1A~1Dおよび2A~2Eおよびそれらのサブ式においてP-Sp-と異なる基RまたはRaは、特に好ましくは、1~12個、好ましくは5~12個のC原子を有するアルキル、1~12個のC原子を有するアルコキシ、または、2~11個のC原子を有するアルケニルを表し、ただし加えて、これらの全ての基において1個以上のH原子は、Fで置き換えられていてもよい。式1A~1Dの非常に特に好ましい化合物は、以下のサブ式より選択される。式中、P、SpおよびLは、式Aで示される意味を有し、Rcは、上および下でRに示されるP-Sp-以外の意味の1つを有する。Pがアクリレートまたはメタクリレートを表す式1A~1Dおよびそれのサブ式の化合物が、特に好ましい。更に、化合物中に存在する全ての基Spが単結合を表す式1A~1Dおよびそれのサブ式の化合物が好ましい。更に、2個の基P-Sp-を含有し、ただし、一方の基Spは単結合を表し、他方の基Spは単結合と異なる式1A~1Dおよびそれのサブ式の化合物が好ましい。更に、単結合と異なる基Spが、-CH2p1-、-CH2p1-O-、-CH2p1-O-CO-または-CH2p1-O-CO-O-式中、p1は、1~12、好ましくは、1~6の整数、特に好ましくは、1、2または3を表し、ただし、これらの基は、O原子が直接隣接しないようにして、Pに連結されている。を表す式1A~1Dおよびそれのサブ式の化合物が好ましい。更に、LがFである式1B1の化合物が好ましい。式2A~2Eの非常に特に好ましい化合物は、以下のサブ式より選択される。式中、P、SpおよびLは、式Aで示される意味を有する。更に、Pがアクリレートまたはメタクリレートを表す式2A~2Eおよびそれのサブ式の化合物が好ましい。更に、化合物中に存在する全ての基Spが単結合を表す式2A~2Eおよびそれのサブ式の化合物が好ましい。更に、2個の基P-Sp-を含有し、ただし、一方の基Spは単結合を表し、他方の基Spは単結合と異なる式2A~2Eおよびそれのサブ式の化合物が好ましい。更に、単結合と異なる基Spが、-CH2p1-、-CH2p1-O-、-CH2p1-O-CO-または-CH2p1-O-CO-O-式中、p1は、1~12、好ましくは、1~6の整数、特に好ましくは、1、2または3を表し、ただし、これらの基は、O原子が直接隣接しないようにして、Pに連結されている。を表す式2A~2Eおよびそれのサブ式の化合物が好ましい。重合性化合物は、当業者に既知で、例えば、Houben-Weyl編、MethodenderorganischenChemie[MethodsofOrganicChemistry]、Thieme-Verlag社、Stuttgart市などの有機化学の標準的な著作に記載される方法に類似して調製できる。式1A~1Dの重合性化合物を調製する特に適切で好ましい方法を、以下のスキームにおいて、例示的に図解する。<式1Aの化合物:スキーム1~3>ジハロ芳香族化合物のアリール金属化合物に対する交差カップリング反応Hal、Hal’は、ハロゲンに等しいか、異なる。アリール金属化合物との遷移金属触媒による交差カップリング反応Halは、Cl、Br、I、OTf、例えば、鈴木カップリングMは、BOH2、BOR2、根岸カップリングMは、ZnHalまたは熊田カップリングMは、MgHal。Mgとの反応によってグリニャール化合物を与えるか、BuLiでハロゲン-リチウム交換し、続いて、ZnまたはMg塩で金属交換するかのいずれかによって、直接、ハロゲン化アリールからアリール金属化合物を調製。Li化合物をホウ酸トリアルキルで反応してボロン酸エステルを与え、これより、加水分解によって、遊離のボロン酸を得る。遊離のOH基は、保護基を有していてもよい。塩基、および任意に、DMAPの存在下において、塩化メタアクリロイルまたは無水メタアクリル酸を使用するエステル化、または、例えば、DCCを使用するステグリッチ法によって、脱水剤の存在下、メタアクリル酸を使用するエステル化。<式1Bの化合物>Pがメタクリレートフェナントリル2,7-ジメタクリレートを表す式1Bの化合物およびそれらの調製は、特開昭63-233952号公報に記載されている。<式1C、1Dの化合物:スキーム4~8参照>PGは保護基またはH、Sp、Spは、式1Cで定義される通りのSp一般的には、例えば、パーキン反応において、サリチルアルデヒドをフェニル酢酸誘導体で縮合し、例えば、ヒドロキシフェニルクマリンについて、S.Kirkiacharianら、AnnalesPharmaceutiquesFrancaises2003年、61巻1号、51~56頁に記載される通り、スキーム4に従ってクマリンを入手する。R.J.Bass、Chem.Comm.1976年、78頁に従い、ジメチルホルムアミド中において、塩化メシル存在下で、ベンジルアリールケトンを三フッ化ホウ素エーテラートで処理することによって、イソフラボンを入手できる。ケトン自身は、A.Suzukiら、J.Org.Chem.1998年、63巻、4762頁に従い、カルボニレート鈴木反応によって、簡便な様式で調製できる。あるいは、鈴木反応によって、対応するブロモイソフラボンを経由し、クロマノンより、K.M.Dawood、Tetrahedron2007年、63巻、9642頁に従っても、イソフラボンを入手できる。フラボンは、例えば、ベーカーベンカタラマン転位W.Baker、Nature1952年、169巻、706頁によって調製でき、または、芳香族アルデヒドとアルドール縮合し、続いて、酸化的環化することにより、o-アシルフェノールより、E.U.Mughalら、Bioorg.Med.Chem.2006年、14巻、4704頁に従って、調製できる。塩基、および任意に、DMAPの存在下において、塩化メタアクリロイルまたは無水メタアクリル酸を使用する2a、2b、2c、2d式中、PGはHのエステル化、または、例えば、DCCを使用するステグリッチ法によって、脱水剤の存在下、メタアクリル酸を使用するエステル化。PSAディスプレイを製造するために、電圧を印加してLCディスプレイの基板間でLC媒体中において、その場での重合により、重合性化合物を重合または1つの化合物が2個以上の重合性基を含有しているのであれば架橋する。重合は一段階で行える。また、プレチルト角を生成するために電圧を印加して第1工程において最初に重合を行い、引き続いて、第1工程において反応しなかった化合物を重合または架橋最終硬化するために、第2の重合工程において電圧を印加せずに重合を行うことも可能である。適切で好ましい重合方法は、例えば、熱または光重合、好ましくは光重合、特にUV光重合である。本発明による重合性混合物は、更なる開始剤のない重合に特に適しており、このことは、例えば、材料費がより低く、開始剤またはそれの分解生成物の残存し得る量によるLC媒体の不純物が特により少ないなどの特筆すべき利点を伴う。開始剤を添加することなく、重合を行うことができる。よって、好ましい実施形態において、LC媒体は重合開始剤第2の重合性化合物に対して開始剤として働く第1の重合性化合物は別としてを含まない。また、例えば、保存または輸送中におけるRMの望ましくない自発的な重合を防止するために、重合性成分AまたはLC媒体は1種類以上の安定剤を含むこともできる。安定剤の適切なタイプおよび量は当業者に既知であり、文献に記載されている。例えば、Irganox登録商標1076などのIrganox登録商標シリーズCiba社から商業的に入手可能な安定剤が、例えば、特に適切である。安定剤を用いる場合、RMまたは重合性成分Aの総量に基づく安定剤の割合は、好ましくは10~10,000ppm、特に好ましくは50~500ppmである。好ましくは、上述の式1A~1Dおよび2A~2Eおよびそれらのサブ式より選択される全ての重合性化合物の、本発明によるLC媒体中における総濃度は、好ましくは9.0重量以下、更に好ましくは5.0重量以下、特に好ましくは3.0重量以下、非常に特に好ましくは1.5重量以下、特には0.5重量以下である。特には、式1A~1Dより選択される第1の重合性化合物の、本発明によるLC媒体中における濃度は、好ましくは0.01~4.0重量、更に好ましくは0.01~1.0重量、特に好ましくは0.01~0.1重量、非常に特に好ましくは0.01~0.05重量である。特には、式2A~2Eより選択される第2の重合性化合物の、本発明によるLC媒体中における濃度は、好ましくは0.1~5.0重量、更に好ましくは0.1~2.0重量、特に好ましくは0.1~1.0重量、非常に特に好ましくは0.1~0.5重量である。更に、重合性成分成分Aが、式1A~1Dおよび2A~2Eより選択される本発明による重合性化合物を排他的に含むLC媒体が好ましい。更に、成分Bがネマチック液晶相を有するLC化合物またはLC混合物であるLC媒体が好ましい。更に、本発明によるアキラルな重合性化合物、および、成分Aおよび/またはBの化合物はアキラルな化合物から成る群より排他的に選択されるLC媒体が好ましい。更に、重合性混合物または成分Aは、1個の重合性基を含有する一反応性の1種類以上の重合性化合物と、2個以上、好ましくは2個の重合性基を含有する二反応性または多反応性の1種類以上の重合性化合物とを含むLC媒体が好ましい。更に、重合性混合物または成分Aは、2個の重合性基を含有する二反応性の重合性化合物を排他的に含むPSAディスプレイおよびLC媒体が好ましい。本発明によるLC媒体における重合性混合物または成分Aの割合は、好ましくは5未満、特に好ましくは1未満、非常に特に好ましくは0.5未満である。本発明によるLC媒体における液晶成分または成分Bの割合は、好ましくは95より多く、特に好ましくは99より多い。上述の化合物に加えて、また、重合性混合物は、好ましくは、メソゲンまたは液晶である1種類以上の更なる重合性化合物コモノマーも含んでよい。特に、PSAディスプレイにおいて使用するのに適切で好ましいメソゲンコモノマーは、例えば、以下の式より選択される。式中、個々の基は以下の意味を有する:P1およびP2は、それぞれ互いに独立に、好ましくは、上および下でPに示される意味の1つを有する重合性基、特に好ましくは、アクリレート、メタクリレート、フルオロアクリレート、オキセタン、ビニルオキシまたはエポキシド基を表し、Sp1およびSp2は、それぞれ互いに独立に、単結合、または、好ましくは、上および下でSpに示される意味の1つを有するスペーサー基を表し、特に好ましくは、-CH2p1-、-CH2p1-O-、-CH2p1-CO-O-または-CH2p1-O-CO-O-式中、p1は、1~12の整数である。を表し、ただし、最後に述べた基において隣接する環への連結はO原子を介しており、ただし加えて、存在する基P1-Sp1-およびP2-Sp2-の少なくとも一方がRaaを表さないことを条件として、1つ以上の基P1-Sp1-およびP2-Sp2-はRaaを表してもよく、Raaは、H、F、Cl、CN、または、直鎖状または分岐状で1~25個のC原子を有するアルキルただし加えて、1個以上の隣接していないCH2基は、それぞれ互いに独立に、Oおよび/またはS原子が互いに直接連結しないようにして、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシただし、アルケニルおよびアルキニル基は少なくとも2個のC原子を有し、分岐状の基は少なくとも3個のC原子を有する。を表し、R0、R00は、それぞれ互いに独立に、それぞれの出現において同一または異なって、H、または、1~12個のC原子を有するアルキルを表し、Lは、それぞれの出現において同一または異なって、F、Cl、CN、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表す。上記の重合性化合物に加え、本発明によるLCディスプレイにおける使用のためのLC媒体は、1種類以上、好ましくは、2種類以上の低分子量即ち、モノマー性または未重合の化合物を含むLC混合物ホスト混合物を含む。未重合の化合物は、重合性化合物の重合のために使用される条件下における重合反応に対して安定または非反応性である。原理的には、従来のVAおよびOCBディスプレイにおける使用に適する任意のLC混合物が、ホスト混合物として適切である。適切なLC混合物は当業者に既知であり、例えば、欧州特許出願公開第1378557号公報におけるVAディスプレイにおける混合物および欧州特許出願公開第1306418号公報およびドイツ国特許出願公開第10224046号公報におけるOCBディスプレイ用の混合物で、文献に記載されている。このタイプの特に好ましいLCディスプレイ、LCホスト混合物およびLC媒体を、下の項目a~xに述べる。a式CYおよび/またはPYの1種類以上の化合物を含むLC媒体:式中、個々の基は、以下の意味を有する:aは、1または2を表し、bは、0または1を表し、R1およびR2は、それぞれ互いに独立に、1~12個のC原子を有するアルキルただし加えて、1個または2個の隣接していないCH2基は、O原子が互いに直接連結しないようにして、-O-、-CH=CH-、-CO-、-OCO-または-COO-で置き換えられていてもよい。、好ましくは、1~6個のC原子を有するアルキルまたはアルコキシを表し、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表し、L1~4は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表すか、または、基L3およびL4の両方がFを表すか、または、基L3およびL4の一方がFを表し、他方がClを表す。式CYの化合物は、好ましくは、以下のサブ式から成る群より選択される:式中、aは1または2を表し、alkylおよびalkylは、それぞれ互いに独立に、1~6個のC原子を有する直鎖状のアルキル基を表し、alkenylは、2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。式PYの化合物は、好ましくは、以下のサブ式から成る群より選択される:式中、alkylおよびalkylは、それぞれ互いに独立に、1~6個のC原子を有する直鎖状のアルキル基を表し、alkenylは、2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。b以下の式の1種類以上の化合物を追加的に含むLC媒体:式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは、単結合を表す。式ZKの化合物は、好ましくは、以下のサブ式から成る群より選択される:式中、alkylおよびalkylは、それぞれ互いに独立に、1~6個のC原子を有する直鎖状のアルキル基を表し、alkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体:式中、個々の基は、それぞれの出現において同一または異なって、以下の意味を有する:R5およびR6は、それぞれ互いに独立に、上でR1に示される意味の1つを有し、eは、1または2を表す。式DKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体:式中、個々の基は以下の意味を有する:fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは単結合を表し、L1およびL2は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表す。式LYの化合物は、好ましくは、以下のサブ式から成る群より選択される:式中、R1は上で示される意味を有し、alkylは1~6個のC原子を有する直鎖状のアルキル基を表し、Oは酸素原子または単結合を表し、vは1~6の整数を表す。R1は、好ましくは、1~6個のC原子を有する直鎖状のアルキルまたは2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体:式中、alkylはC1~6アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体:式中、R5はR1に上で示される意味の1つを有し、alkylはC1~6アルキルを表し、dは0または1を表し、zおよびmは、それぞれ互いに独立に、1~6の整数を表す。これらの化合物においてR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を5重量以上の量で含む。g以下の式から成る群より選択される1種類以上のビフェニル化合物を追加的に含むLC媒体:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニル類の割合は、好ましくは、少なくとも3重量、特に5重量以上である。式B2の化合物が特に好ましい。式B1~B3の化合物は、好ましくは、以下のサブ式から成る群より選択される:式中、alkylは、1~6個のC原子を有するアルキル基を表す。本発明による媒体は、特に好ましくは、式B1aおよび/またはB2cの1種類以上の化合物を含む。h以下の式の1種類以上のターフェニル化合物を追加的に含むLC媒体:式中、R5およびR6は、それぞれ互いに独立に、上でR1に示される意味の1つを有し、式中、L5はFまたはCl、好ましくは、Fを表し、L6はF、Cl、OCF3、CF3、CH3、CH2FまたはCHF2、好ましくはFを表す。式Tの化合物は、好ましくは、以下のサブ式から成る群より選択される:式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびそれの好ましいサブ式のターフェニル類を、0.5~30重量、特には1~20重量の量で含む。式T1、T2、T3およびT21の化合物が特に好ましい。これらの化合物において、Rは、好ましくは、それぞれ1~5個のC原子を有するアルキル、更にアルコキシを表す。混合物のΔn値が0.1以上の場合、本発明による混合物においてターフェニル類が好ましく用いられる。好ましい混合物は、2~20重量の1種類以上の式T好ましくは、T1~T22の化合物群より選択される。のターフェニル化合物類を含む。i以下の式から成る群より選択される1種類以上の化合物を追加的に含むLC媒体:式中、R1およびR2は上で示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に、好ましくは3重量より多く、特に5重量以上、非常に特に好ましくは5~30重量の量で含むLC媒体:式中、R9は、H、CH3、C2H5またはn-C3H7を表し、Fは任意成分としてのフッ素置換基を表し、qは1、2または3を表し、R7はR1に示される意味の1つを有する。式FIの特に好ましい化合物は、以下のサブ式から成る群より選択される:式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体:式中、R8はR1に示される意味を有し、alkylは1~6個のC原子を有する直鎖状のアルキル基を表す。n例えば以下の式から成る群より選択される化合物などのテトラヒドロナフチルまたはナフチル単位を含有する1種類以上の化合物を追加的に含むLC媒体:式中、R10およびR11は、それぞれ互いに独立に、R1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CHCH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマン類および/またはクロマン類を追加的に、好ましくは3~20重量の量、特に3~15重量の量で含むLC媒体:式中、R11およびR12は、それぞれ互いに独立に、上で示される意味を有し、環Mは、トランス-1,4-シクロヘキシレンまたは1,4-フェニレンを表し、Zmは、-C2H4-、-CH2O-、-OCH2-、-CO-O-または-O-CO-を表し、およびcは、0または1を表す。式BCおよびCRの特に好ましい化合物は、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC-2の化合物を含む混合物が、非常に特に好ましい。p以下の式の1種類以上のフッ素化されたフェナントレン類および/またはジベンゾフラン類を追加的に含むLC媒体:式中、R11およびR12は、それぞれ互いに独立に、上で示される意味を有し、bは0または1を表し、LはFを表し、rは1、2または3を表す。式PHおよびBFの特に好ましい化合物は、以下のサブ式から成る群より選択される:式中、RおよびR’は、それぞれ互いに独立に、1~7個のC原子を有する直鎖状のアルキルまたはアルコキシ基を表す。q好ましくは、PSA-OCB、PSA-TN、PSA-IPSまたはPSA-FFSディスプレイにおいて使用するためで、以下の式から成る群より選択される1種類以上の化合物を含むLC媒体。式中、R0は、それぞれの出現において同一または異なって、9個までのC原子を有するn-アルキル、アルコキシ、オキサアルキル、フルオロアルキルまたはアルケニルを表し、X0は、F、Cl、または、それぞれの場合でハロゲン化されており、それぞれ6個までのC原子を有するアルキル、アルケニル、アルケニルオキシまたはアルコキシを表し、Z0は、-CF2O-または単結合を表し、Y1~6は、それぞれ互いに独立に、HまたはFを表す。X0は、好ましくは、F、Cl、CF3、CHF2、OCF3、OCHF2、OCFHCF3、OCFHCHF2、OCFHCHF2、OCF2CH3、OCF2CHF2、OCF2CHF2、OCF2CF2CHF2、OCF2CF2CHF2、OCFHCF2CF3、OCFHCF2CHF2、OCF2CF2CF3、OCF2CF2CClF2、OCClFCF2CF3またはCH=CF2、特に好ましくは、FまたはOCF3である。式AAの化合物は、好ましくは、以下の式から成る群より選択される。式中、R0およびX0は上で示される意味を有し、X0は、好ましくは、Fを表す。式AA2およびAA6の化合物が特に好ましい。式BBの化合物は、好ましくは、以下の式から成る群より選択される。式中、R0およびX0は上で示される意味を有し、X0は、好ましくは、Fを表す。式BB1、BB2およびBB5の化合物が特に好ましい。式CCの化合物は、好ましくは、以下の式より選択される。式中、R0は、それぞれの出現において同一または異なって、上で示される意味を有し、好ましくは、1~6個のC原子を有するアルキルを表す。r本発明による重合性化合物、特に、式Iまたはそれのサブ式およびコモノマーは別として、末端ビニルオキシ基-O-CH=CH2を含有する化合物を含まないLC媒体。s好ましくは、本発明による重合性化合物より選択され、特には、式Iまたはそれのサブ式の重合性化合物を、1~5種類、好ましくは、1種類、2種類または3種類含むLC媒体。t特に、式Iまたはそれのサブ式の重合性化合物の混合物中における割合は、全体で0.05~5、好ましくは0.1~1であるLC媒体。u1~8種類、好ましくは1~5種類の式CY1、CY2、PY1および/またはPY2の化合物を含むLC媒体。これらの化合物の混合物における割合は、全体で、好ましくは5~60、特に好ましくは10~35である。これらの個々の化合物の含有量は、好ましくは、それぞれの場合で2~20である。v1~8種類、好ましくは1~5種類の式CY9、CY10、PY9および/またはPY10の化合物を含むLC媒体。これらの化合物の混合物における割合は、全体で、好ましくは5~60、特に好ましくは10~35である。これらの個々の化合物の含有量は、好ましくは、それぞれの場合で2~20である。w1~10種類、好ましくは1~8種類の式ZKの化合物、特には、式ZK1、ZK2および/またはZK6の化合物を含むLC媒体。これらの化合物の混合物における割合は、全体で、好ましくは3~25、特に好ましくは5~45である。これらの個々の化合物の含有量は、好ましくは、それぞれの場合で2~20である。x混合物における式CY、PYおよびZKの化合物の割合は、全体で70より多く、好ましくは80より多いLC媒体。yプレチルト角が好ましくは85°以下、特に好ましくは80°以下であるPSA-VAディスプレイ。上述の好ましい実施形態a~yの化合物を、上記の重合された化合物と組み合わせることによって、本発明によるLC媒体において、低い閾電圧、低い回転粘度および非常に良好な低温安定性が、常に高い透明点および高いHR値と同時に生じ、PSAディスプレイにおいて特に低いプレチルト角を迅速に確立できる。特に、先行技術からの媒体と比べ、PSAディスプレイにおいて、LC媒体は著しく短縮された応答時間、また、特に中間階調の応答時間も示す。液晶混合物は、好ましくは少なくとも80K、特に好ましくは少なくとも100Kのネマチック相範囲、および、20°Cにおいて250mPas以下、好ましくは200mPas以下の回転粘度を有する。PSA-VAタイプのディスプレイにおいて使用するための本発明によるLC媒体は、好ましくは、20°Cおよび1kHzで、約-0.5~-10、特には約-2.5~-7.5の負の誘電異方性Δεを有する。本発明によるVAタイプのディスプレイにおいて、スイッチが切れている状態で、LC媒体層における分子は電極表面に垂直ホメオトロピック的に配向しているか、または、チルトホメオトロピック配向を有している。電極に電圧を印加すると、分子長軸が電極表面に平行なLC分子の再配向が起きる。本発明によるOCBタイプのディスプレイにおいては、LC媒体層における分子はベンド配向を有している。電圧を印加すると、分子長軸が電極表面に垂直なLC分子の再配向が起きる。PAS-OCBタイプのディスプレイにおいて使用するための本発明によるLC媒体は、好ましくは、正の誘電異方性Δε、好ましくは、20°Cおよび1kHzで、約4~17の誘電異方性Δεを有する。VAタイプのディスプレイにおいて使用するための本発明によるLC媒体において、複屈折Δnは、好ましくは0.16未満、特に好ましくは0.06および0.14の間、特には0.07および0.12の間である。OCBタイプのディスプレイにおいて使用するための本発明によるLC媒体において、複屈折Δnは、好ましくは0.14および0.22の間、特には0.16および0.22の間である。PSA-TN、PSA-IPSまたはPSA-FFSタイプのディスプレイにおいて使用するための本発明によるLC媒体において、複屈折Δnは、好ましくは0.07および0.15の間、特には0.08および0.13の間である。これらの媒体の誘電異方性は、好ましくは、2および17の間、特には3および15の間である。また、本発明によるLC媒体は、当業者に既知で文献に記載されている、例えば、重合開始剤、禁止剤、安定剤、表面活性化物質またはキラルドーパントなどの更なる添加剤を含んでもよい。これらは、重合性でも非重合性でもよい。従って、重合性添加剤は重合性成分または成分Aに属するものとされる。従って、非重合性添加剤は非重合性成分または成分Bに属するものとされる。LC媒体は、例えば、1種類以上のキラルドーパント、好ましくは、下の表Bからの化合物から成る群より選択されるものを含んでもよい。更に、例えば、0~15重量の多色性色素、更に、ナノ粒子、導電性を改良するための導電性塩、好ましくは、エチルジメチルドデシルアンモニウム4-ヘキソキシベンゾエート、テトラブチルアンモニウムテトラフェニルボレートまたはクラウンエーテル類の錯塩例えば、Hallerら、Mol.Cryst.Liq.Cryst.24巻、249~258頁1973年参照、または、誘電異方性、粘度および/またはネマチック相の配向を改変するための物質を、LC媒体に添加することが可能である。このタイプの物質は、例えば、ドイツ国特許出願公開第2209127号公報、ドイツ国特許出願公開第2240864号公報、ドイツ国特許出願公開第2321632号公報、ドイツ国特許出願公開第2338281号公報、ドイツ国特許出願公開第2450088号公報、ドイツ国特許出願公開第2637430号公報およびドイツ国特許出願公開第2853728号公報に記載されている。本発明によるLC媒体の好ましい実施形態a~zの個々の成分は既知であるか、それらの調製方法は文献に記載されている標準的な方法に基づいているため、調製方法は当業者によって先行技術より容易に導くことができるかのいずれかである。式CYの対応する化合物は、例えば、欧州特許出願公開第0364538号公報に記載されている。式ZKの対応する化合物は、例えば、ドイツ国特許出願公開第2636684号公報およびドイツ国特許出願公開第3321373号公報に記載されている。本発明に従って使用できるLC媒体は、例えば、1種類以上の上述の化合物を、上で定義される通りの1種類以上の重合性化合物と、および、任意成分として更なる液晶化合物および/または添加剤と混合することにより、それ自身は従来の方法で調製される。一般に、より少量で使用される成分の所望量を、主要構成成分を構成する成分に、有利には昇温して、溶解する。また、有機溶媒中、例えば、アセトン、クロロホルムまたはメタノール中における成分の溶液を混合し、完全に混合後、例えば蒸留により、溶媒を再び除去することも可能である。本発明は、更に、本発明によるLC媒体を調製するための方法にも関する。また、本発明によるLC媒体が、例えば、H、N、O、Cl、Fが対応する同位体に置き換えられた化合物も含んで構わないことは、当業者に言うまでもない。本発明によるLCディスプレイの構造は、冒頭で引用した先行技術に記載される通りのPSAディスプレイに対する通常の構成構造に対応している。突起のない構成構造が好ましく、特に加えて、カラーフィルター側の電極が構造化されておらず、TFT側の電極のみがスロットを有するものが好ましい。PSA-VAディスプレイ用に特に適切で好ましい電極構造は、例えば、米国特許出願公開第2006/0066793号公報に記載されている。以下の例は、本発明を限定することなく説明する。しかしながら、それらは、当業者に対して、好ましく使用される化合物、それらのそれぞれの濃度およびそれらの互いの組み合わせの好ましい混合の考え方を示す。加えて、例は、どのような特性および特性の組み合わせが入手可能であるかを例示する。以下の略称を使用する:n、m、z:それぞれの場合において、互いに独立に、1、2、3、4、5または6本発明の好ましい実施形態において、本発明によるLC媒体は、表Aからの化合物から成る群より選択される1種類以上の化合物を含む。表Bに、本発明によるLC媒体に添加できる使用可能なキラルドーパントを示す。LC媒体は、好ましくは0~10重量、特には0.01~5重量、特に好ましくは0.1~3重量のドーパントを含む。LC媒体は、好ましくは、表Bからの化合物から成る群より選択される1種類以上のドーパントを含む。表Cに、本発明によるLC媒体に添加できる使用可能な安定剤を示すnは、ここで、1~12の整数、好ましくは、1、2、3、4、5、6、7または8を表し、末端メチル基は示されていない。LC媒体は、好ましくは0~10重量、特には1ppm~5重量、特に好ましくは1ppm~1重量の安定剤を含む。LC媒体は、好ましくは、表Cからの化合物から成る群より選択される1種類以上の安定剤を含む。表Dに、好ましくは、反応性メソゲン化合物として、本発明によるLC媒体において使用できる例示化合物を示す。本発明の好ましい実施形態において、メソゲン媒体は、表Dからの化合物から成る群より選択される1種類以上の化合物を含む。加えて、以下の略称および記号を使用する:V0は20°Cにおける容量閾電圧Vであり、neは20°Cおよび589nmにおける異常光屈折率であり、n0は20°Cおよび589nmにおける常光屈折率であり、Δnは20°Cおよび589nmにおける光学的異方性であり、ε⊥は20°Cおよび1kHzにおけるダイレクターに垂直な誘電率であり、ε∥は20°Cおよび1kHzにおけるダイレクターに平行な誘電率であり、Δεは20°Cおよび1kHzにおける誘電異方性であり、cl.p.、TN,Iは透明点°Cであり、γ1は20°Cにおける回転粘度mPasであり、K1は20°Cにおけるスプレイsplay変形に対する弾性定数pNであり、K2は20°Cにおけるツイストtwist変形に対する弾性定数pNであり、K3は20°Cにおけるベンドbend変形に対する弾性定数pNである。他に明記しない限り、本出願において全ての濃度は重量パーセントで示されており、全ての固形分または液晶成分を含み、溶媒を含まない対応する混合物の全体に関する。他に明記しない限り、例えば、融点TC,N、スメクチックSからネマチックN相への転移TS,Nおよび透明点TN,Iなどの本出願において示される全ての温度の値は摂氏度°Cで示される。m.p.は融点を表し、cl.p.は透明点である。更に、Cは結晶状態、Nはネマチック相、Sはスメクチック相、Iは等方相である。これらの記号の間のデータは、転移温度を表す。全ての物理的特性はメルク液晶、液晶の物理的特性1997年11月、ドイツ国メルク社に従って決定されるか決定されたものであり、それぞれの場合で他に明らかに示さない限り、温度は20°Cが適用され、Δnは589nmで決定され、Δεは1kHzで決定される。本発明に対して用語閾電圧は、他に明らかに示さない限り、フレデリックス閾値としても既知の容量閾値V0に関する。例において、一般的に通常であるが、10相対コントラストに対する光学的閾値V10も示される場合がある。容量閾電圧の測定用に使用されるディスプレイは20μmの間隔で離れている2枚の平坦で平行なガラス製外板から成り、それぞれの外板は内側に電極層および最表面にラビングされていないポリイミド配向層を有し、配向層は液晶分子のホメオトロピックエッジ配向に効果がある。チルト角の測定用に使用されるディスプレイまたは試験用セルは4μmの間隔で離れている2枚の平坦で平行なガラス製外板から成り、それぞれの外板は内側に電極層および最表面にポリイミド配向層を有し、ただし、2つのポリイミド配向層は互いに逆平行にラビングされており、液晶分子のホメオトロピックエッジ配向に効果がある。所与の時間で所定の強度のUVA光通常、365nmを照射し、同時に電圧をディスプレイに印加通常、10V~30Vの交流、1kHzして、ディスプレイまたは試験用セル中で、重合性化合物を重合する。例において他に示さない限り、50mW/cm2の水銀蒸気ランプを使用し、365nm帯域通過フィルターが装着された標準的なUVメーターモデルUshioUNIメーターを使用して強度を測定する。チルト角は、回転結晶実験Autronic-MelchersTBA-105によって決定する。本明細書においては、低い値即ち、角度90°から大きく外れているが大きなチルトに対応する。VHR値は次の通り測定する:0.3の重合性モノマー化合物をLCホスト混合物に添加し、生じる混合物をTN-VHR試験用セル90°でラビング、TNポリイミド配向層、層厚dは約6μmに導入する。2時間のUV曝露日照試験の前後において、100°Cで5分後に、1V、60Hz、64μ秒パルスにてHR値を決定する測定装置:Autronic-MelchersVHRM-105。低温安定性LTSlow-temperaturestabilityとも呼ぶ。、即ち、低温において、個々の成分が自発的に結晶化し析出することに対するLC混合物の安定性を検討するために、1gのLC/RM混合物を含有するボトルを-10°Cにおいて保管所に置き、混合物が結晶化し析出していないかを、定期的に確認する。<例1>以下の通り、ネマチックLC混合物N1を配合する。以下の重合性化合物をテストする。それぞれの場合に示される量および組み合わせで、上に示す式の重合性モノマー化合物をLC混合物N1に加え、結果として生じる混合物をVAe/o試験用セル無アルカリガラス、逆平行にラビングされたVA-ポリイミド配向層、層厚dは約4μm中に導入する。24Vの電圧交流を印加しながら明記されている時間で100mW/cm2の強度を有するUV光をセルに照射し、モノマー化合物の重合を起こす。UV照射の前後において、回転結晶実験Autronic-MelchersTBA-105によりチルト角を決定する。チルト角を比較した結果を表1に示す。重合速度を決定するために、HPLC法を使用して、種々の曝露時間後の試験用セル内の未重合のRMの残存含有量重量を測定する。このために、それぞれの混合物を示される条件下で試験用セル内において重合する。次いで、MEKmethylethylketone:メチルエチルケトンを使用して試験用セルより混合物を洗い出し、測定する。種々の曝露時間後におけるRM濃度を、表2に示す。VHR値を次の通り測定する:1種類以上の重合性モノマー化合物を、それぞれ示される量でLCホスト混合物N1に添加し、結果として生じる混合物をVHR試験用セルVAポリイミド配向層、ホメオトロピック配向中に導入する。1V、60Hz、64μ秒パルスにおける対応する曝露の前後において、100°Cにおける5分の待機時間後にVHR値を決定する測定装置:Autronic-MelchersVHRM-105。比較の目的のために、純粋なLC混合物N1即ち、モノマーを添加せずにについて測定を行う。それぞれのVHR値を表3に示す。上に示す式1C2の重合性モノマー化合物M1C2について、類似して上記の実験を行う。上記の実験条件と異なる点を、それぞれの表に示す。チルト角を比較した結果を表4に示す。種々の曝露時間後におけるRM濃度を、表5に示す。それぞれのVHR値を表6に示す。第2の重合性化合物M2A1に第1の重合性化合物M1A1~M1C1を添加することによって、重合の開始およびチルト角の生成が加速されることが、表1、2、4および5より見て取れる。第1の重合性化合物のこの挙動は、典型的な光開始剤の挙動に対応する。結果として得られる利点は、所望のチルト角が、より速く確立され、より速く重合されること、即ち、後半のディスプレイにおいて、残存RMの含有量が、より低いことである。加えて、第1の重合性化合物M1A1~M1C1および第2の重合性化合物M2A1を組み合わせて使用すれば、非常に長いUV曝露後においてすら、非常に良好なVHR値を達成できることが、表3および6より加えて見て取れる。このことは、速い重合が望まれる場合に、それぞれ、単一の重合性化合物を使用しても、不可能である。例えば、重合性化合物1C1および1C2は、それぞれ、UV曝露後、比較的低いVHRを示している。しかしながら、この重合性化合物を、第2の重合性化合物M2A1と組み合わせた結果、UV曝露後、非常に良好なVHRとなっている。よって、重合性化合物M2A1のみを含むLC混合物よりも、2種類の重合性化合物の組み合わせを含むLC混合物中において、より迅速に、重合およびチルト角の生成が進行する。加えて、また、より速い反応速度に加え、非常に良好なVHR値も達成できる。"